(57)【要約】      （修正有）【課題】室温において高い硬度、早い硬化速度、汚れない、プリントのリサイクル性を有する硬化性ソリッドインクを提供する。【解決手段】フリーラジカル重合によって硬化できる少なくとも一つの硬化性ワックスと；少なくとも一つのモノマー、オリゴマー、プレポリマーと；少なくとも一つの非硬化性ワックスと；少なくとも一つのフリーラジカルの光開始剤または光開始部位の組成物と；顔料とを含み、ここで前記成分は、２０から２５℃までの第一温度において固形である硬化性インク組成物を形成し、そして前記成分は、４０℃より高い温度の第二温度において液体の組成物を形成する放射線硬化可能なソリッドインク。【選択図】なし【特許請求の範囲】
【請求項１】
フリーラジカル重合によって硬化できる少なくとも一つの硬化性ワックスと、
少なくとも一つのモノマー、オリゴマー、プレポリマーと、
少なくとも一つの非硬化性ワックスと、
少なくとも一つのフリーラジカルの光開始剤または光開始部位の組成物、および
顔料
とを含み、
ここで成分は、第一温度において固形である硬化性インク組成物を形成し、ここで第一温度は２０から２５℃までであり、そして
ここで成分は、第二温度において液体の組成物を形成し、ここで第二温度は４０℃より高い温度である放射線硬化可能なソリッドインク。
【請求項２】
少なくとも一つの硬化性ワックスはアクリレート、メタクリルレート、アルケン、ビニール、またはアリルエーテル、官能基を含有する、請求項１の放射線硬化可能なソリッドインクの組成物。
【請求項３】
モノマー、オリゴマー、プレポリマーは、２００から５００ｇ／ｍｏｌまでの分子量を有するアクリレートおよび３００から５，０００ｇ／ｍｏｌまでの分子量を有する硬化性ワックスを含む、請求項１の放射線硬化可能なソリッドインクの組成物。
【請求項４】
非硬化性ワックスはエステルワックスである、請求項１の放射線硬化可能なソリッドインクの組成物。
【請求項５】
組成物はプレキュア硬度２０から５０までの範囲を室温において有する、請求項１の放射線硬化可能なソリッドインクの組成物。
【請求項６】
組成物は低濃度の結晶性ワックス、結晶性ワックスは組成物の総重量に対して２０から５０重量％までを含む、請求項１の放射線硬化可能なソリッドインクの組成物。
【請求項７】
インクジェットプリンターのインクスティックまたはペレットは、
フリーラジカル重合によって硬化することができる少なくとも一つの硬化性ワックス；少なくとも一つのモノマー、オリゴマー、またはプレポリマー；少なくとも一つの非硬化性ワックス；少なくとも一つのフリーラジカルの光開始剤または光開始部位；および顔料
を含む硬化性インク組成物において、
前記成分は第一温度において固形である硬化性インク組成物を形成し、ここで第一温度は２０から２５℃までの、そして
前記成分は第二温度において液体の組成物を形成し、ここで第二温度は４０℃より高い温度である硬化性ソリッドインク組成物。
【発明の詳細な説明】
【技術分野】
【０００１】
カラー印刷の相転移インクは通常、相転移インクと相溶性のある顔料の組み合わせの相転移インクキャリア組成物を含む。色相転移インクの一式は、インクのキャリア組成物と相溶性のある減法混色の組み合わせから形成することができる。減法混色相転移インクは４つの要素の染料、すなわちシアン（ｃｙａｎ）、マゼンタ（ｍａｇｅｎｔａ）、イエロー（ｙｅｌｌｏｗ）、およびブラック（ｂｌａｃｋ）を含むことができる。
【発明の概要】
【０００２】
通常インクジェットプリンターと使用するソリッドインクは、ワックス基材インク媒体（ｗａｘ−ｂａｓｅｄ  ｉｎｋ  ｖｅｈｉｃｌｅ）、例えば結晶性ワックスを主成分としたインク媒体を有する。この様なソリッドインクジェットインクは鮮明な色のイメージを提供する。通常、結晶性ワックスインクを転写部材上に、１２０から１４０℃までの温度で噴出する。ワックス基材インクをこの様な高温度に加熱し、その粘度を低下させることによって、転写部材の噴出に効率的な、適したものになる。転写部材は通常６０℃の温度であるから、ワックスが固化または結晶化するまで十分に冷却するであろう。転写部材を記録媒体上に転がすことにより、ワックス基材インクからなるイメージを用紙上に押し付ける。
【０００３】
結晶性ワックスの使用は従来のソリッドインクを用いたプリンティングプロセスにおいて、特にインクを用紙に直接塗布すると、制限を課す。第一に、プリントヘッドは１２０℃の温度において保持しなくては、多数の問題を引き起こすことができる。この様な高温度で、分子的にインク媒剤に溶解する染色は、しばしば望ましくない相互作用による質の悪いインク性能として影響する。染色は熱劣化、インクから用紙または他の基材に染色が拡散する影響を受けやすく、質の悪いイメージクオリティーおよび透き通しにつながり、他の溶媒とイメージとの接触を作るための浸出となり、質の悪い水／溶媒の定着につながる。用紙に直接的に塗布するため、イメージを印刷後熱し、ドットゲインを達成することが望ましい。いくつかの基材で、インク粒子の拡散に適した条件は達成に困難である。プリントヘッドを冷却し、再度暖めたとき、得られたインクの収縮および拡張は適したプリントヘッドに適した条件を達成するために、浄化サイクルを必要とする。現在のインクのロバスト性（ｒｏｂｕｓｔｎｅｓｓ）（例えば汚れ防止（ｓｍｅａｒ  ｒｅｓｉｓｔａｎｃｅ））は多々の潜在用途に不十分である。
【０００４】
現在入手可能なインク組成物はその本来の目的に適している一方、低温度および低エネルギー消費で処理でき、ロバストネスを改善し、噴出の信頼性および寛容度を改善し、中間転写ドラム（ｉｎｔｅｒｍｅｄｉａｔｅ  ｔｒａｎｓｆｕｓｅ  ｄｒｕｍ）および高圧定着を必要とせず；噴出温度で望ましい低粘度値を示し、改善した外観および感触の特徴のイメージを作り出し、改善した強度および硬度の特徴のイメージを作り出し、そして多数の一般的に使用される基材に適していて、毒性もしくは危険な化合物がその組成物に使用されていないという範囲で保障し、そのような材料を新種のインクから移動、蒸発、または抽出の調節または改善するといった圧電性のインクジェットプリンティングプロセスにおいてプリントできる新種のソリッドインクの必要性が依然としてある。いくつかの応用における使用、例えば食品包装、直接用紙に印刷として使用するとき、存在する全ての抽出物の量を減少するかまたは完全に除去することが望ましく、例えば環境、健康そして安全性の要件を満たす新種ソリッドインクの必要性がある。
【課題を解決するための手段】
【０００５】
記載は、（１）インクジェットプリンティング器具内にフリーラジカル重合によって硬化することができる少なくとも一つの硬化性ワックス；少なくとも一つのモノマー、オリゴマー、またはプレポリマー；少なくとも一つの非硬化性ワックス；少なくとも一つのフリーラジカルの光開始剤または光開始部位；および顔料を含み、前記成分は第一温度において固形の硬化性インク組成物を形成し、ここで第一温度は２０から２５℃まで、そして前記成分は第二温度において液体の硬化性インク組成物を形成し、ここで第二温度は４０℃をより高い温度であり、（２）インクを溶解し、（３）溶解性インク粒子を像様パターン通り、最終の記録媒体に直接噴出し、そして（４）像様パターンを最終記録媒体に紫外線で感光してなる放射線硬化性ソリッドインク組成物およびプロセスである。
【０００６】
さらに記載は、フリーラジカル重合によって硬化することができる少なくとも一つの硬化性ワックス；少なくとも一つのモノマー、オリゴマー、またはプレポリマー；少なくとも一つの非硬化性ワックス；少なくとも一つのフリーラジカルの光開始剤または光開始部位；および顔料；を含有した硬化性インク組成物において、最終組成物は２０から２５℃までの室温において固形の硬化性インク組成物を含むインクジェットプリンターのインクスティックまたはペレットである。
【０００７】
直接気質に印刷する一方、さらに汚れ防止を高めることに挑むことを満たすことができる放射線硬化性ソリッドインク組成物を記載する。本硬化性ソリッドインク（ｃｕｒａｂｌｅ  ｓｏｌｉｄ  ｉｎｋｓ）（ＣＳＩ）の取り扱い、安全性、および固体、相変異インクと通常関連のあるプリントの質を保つが、しかしさらなる飛躍的進歩性能、例えば１００℃以下の温度における噴出力、温度変化によるわずかな縮小、デザインの柔軟性による本願の要求および市場のニーズに素早い順応性、種々の光沢、硬度調整、粘着調整を達成する性能、溶解／光沢の処理ステップは大半の本願において必要とせず、従来のワックス基材インクと比較して高い硬度、汚れ防止、そしてプリントのリサイクル性の性質といった利点を有する。
【０００８】
放射線硬化性ソリッドインク組成物は、フリーラジカル重合によって硬化することができる少なくとも一つの硬化性ワックスと、少なくとも一つのモノマー、オリゴマー、またはプレポリマーと；少なくとも一つの非硬化性ワックスと；少なくとも一つのフリーラジカルの光開始剤または光開始部位の組成物と；少なくとも一つの顔料とを含み、前記成分は第一温度において固形である硬化性インク組成物を形成し、ここで第一温度において２０から２５℃までであり、前記成分は第二温度において液体の組成物を形成し、ここで第二温度は４０℃より高い温度、実施形態において、４０から９５℃より高い温度、または４５から８０℃もしくは５０から６０℃であることを含むものを提供する。本ＣＳＩ組成物はワックス類、樹脂類、モノマー類、硬化性ワックスおよびフリーラジカル光開始剤類の混合物を含み、全てが室温で液状成分を含まず、４０℃以下においてわずかな匂いまたは無臭である。さらに本明細書の放射線硬化性ソリッドインク組成物は、フリーラジカル重合によって硬化することができる硬化性ワックス；モノマーまたはオリゴマー、非硬化性ワックス；フリーラジカル光開始剤；顔料で；硬化性ワックス、モノマーまたはオリゴマー、非硬化性ワックスおよびフリーラジカル光開始剤は２０から２５℃までの室温において固形であることを含む。
【０００９】
要素は７０から１００℃までの範囲の温度で噴出することができる。予想外に本発明のインクは半硬化の硬化が室温（２５℃）において２０から５０までの範囲で形成することができる（ソリッドインクの硬度は通常６７である）一方、本ＣＳＩ組成物は室温でさえも高効率で光化学硬化し、イメージ形成することができることを見出し、硬化後は良好な汚れ防止と硬度であることから、現在入手可能なソリッドインクより比較的良好であることを見出した。特性の組み合わせは本ＣＳＩ組成物において帰属の働きをすることができ、そして／または新規の応用およびプリンティングシステムの役割を可能にする状態にある。
【００１０】
本明細書の硬化性ワックスは、フリーラジカル重合で硬化することができるいかなる適した硬化性ワックスであることができる。適した硬化性ワックスの例は、硬化性群として機能するものからなる。硬化性群はアクリレート、メタクリレート、アルケン、ビニール、およびアリルエーテルからなる。放射線硬化性ソリッドインク組成物は少なくとも一つの硬化性ワックス少なくとも一つの硬化性ワックスはアクリレート、メタクリレート、アルケン、ビニール、またはアリルエーテル官能基群からなる。このワックスは転換できる官能基、例えばカルボン酸基またはヒドロキシル、を備えたワックスとの反応で合成することができる。
【００１１】
炭素鎖ＣＨ３−（ＣＨ２）ｎ−ＣＨ２ＯＨ構造の混合物において、鎖の長さｎの混合物における平均の鎖の長さは選択された実施形態において１６から５０までの範囲で、直鎖低分子量と同様の平均の鎖の長さポリエチレンを含有する硬化性群と共に機能してもよいヒドロキシル末端ポリエチレンワックスである。このようなワックスはＵＮＩＬＩＮ（登録商標）３５０、ＵＮＩＬＩＮ（登録商標）４２５、ＵＮＩＬＩＮ（登録商標）５５０、およびＵＮＩＬＩＮ（登録商標）７００とＭｎがそれぞれ約３７５、４６０、５５０、および７００ｇ／ｍｏｌのものからなる。ゲルベアルコール類は、２，２−ジアルキル−１−エタノール類として特徴付けられ、さらに適した化合物である。ゲルベアルコール類は炭素原子１６から３６までからなり、多数のものはＪａｒｃｈｅｍ  Ｉｎｄｕｓｔｒｉｅｓ  Ｉｎｃ．から市販されている。
ＰＲＩＰＯＬ（登録商標）２０３３であるＣ−３６二量体ジオールの混合物は次式の異性体からなる
【化１】
2011127112.tif 000002
並びにＵｎｉｑｅｍａから入手可能な不飽和で環状の群からなる他の分岐異性体からなる。さらなるＣ３６二量体ジオールの情報は、例えば“Ｄｉｍｅｒ  Ａｃｉｄｓ，”Ｋｉｒｄ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，Ｖｏｌ．８，４ｔｈ  Ｅ．（１９９２），ｐｐ２２３から２３７までに開示する。これらのアルコール類はＵＶ硬化性部位を備えるカルボン酸塩類と反応することができ、反応の早いエステルを形成する。これらの酸類はアクリルおよびメタクリル酸類からなる。具体的な硬化性モノマー類はＵＮＩＬＩＮ（登録商標）３５０、ＵＮＩＬＩＮ（登録商標）４２５、ＵＮＩＬＩＮ（登録商標）５５０、およびＵＮＩＬＩＮ（登録商標）７００のアクリレートからなる。
【００１２】
硬化性群と機能することができるカルボン酸末端ポリエチレンワックスは、炭素鎖とＣＨ３−（ＣＨ２）ｎ−ＣＯＯＨ構造の混合物において、鎖長ｎの混合物があり、平均鎖長は選択された実施形態において１６から５０までの範囲で、同類の平均鎖長の直鎖低分子重量ポリエチレンの硬化性群と機能することができる。このようなワックスはＵＮＩＣＩＤ（登録商標）３５０、ＵＮＩＣＩＤ（登録商標）４２５、ＵＮＩＣＩＤ（登録商標）５５０、およびＵＮＩＣＩＤ（登録商標）７００とＭｎがそれぞれ約３９０、４７５、５６５、および７２０ｇ／ｍｏｌと等しいものからなる。他の適したワックスはＣＨ３−（ＣＨ２）ｎ−ＣＯＯＨ構造を有し、例えばｎ＝１４のヘキサデカン酸またはパルミチン酸、ｎ＝１５のヘプタデカン酸、マルガリン酸またはダツリン酸（ｄａｔｕｒｉｃ  ａｃｉｄ）、ｎ＝１６のオクタデカン酸またはステアリン酸、ｎ＝１８のエイコサン酸またはアラキジン酸、ｎ＝２０のドコサン酸またはベヘン酸、ｎ＝２２のテトラコサン酸またはリグノセリン酸、ｎ＝２４のヘキサコサン酸またはセロチン酸、ｎ＝２５のヘプタコサン酸またはカルボセリン酸、ｎ＝２６のオクタコサン酸またはモンタン酸、ｎ＝２８のトリアコンタン酸またはメリシン酸、ｎ＝３０のドトリアコンタン酸またはラセロイン酸（ｌａｃｃｅｒｏｉｃ  ａｃｉｄ）、ｎ＝３１のトリトリアコンタン酸、セロメリシン酸またはプシリン酸（ｐｓｙｌｌｉｃ  ａｃｉｄ）、ｎ＝３２のテトラリアコンタン酸またはゲジン酸（ｇｅｄｄｉｃ  ａｃｉｄ）、ｎ＝３３のペンタトリアコンタン酸またはセロプラスチン酸（ｃｅｒｏｐｌａｓｔｉｃ  ａｃｉｄ）である。ゲルベアルコール類は、２，２−エタン酸ジアルキル類として特徴付けられ、さらに適した化合物である。選択されたゲルベ酸はその炭素原子１６から３６までを有するものからなる。ＰＲＩＰＯＬ（登録商標）１００９（Ｃ−３６二量体酸混合物）は次式の異性体
【化２】
2011127112.tif 000003
並びに不飽和で環状のからなる他の分岐鎖異性体がまた使用できる。これらのカルボン酸類はＵＶ硬化性部位を備えるアルコール類と反応し、反応の早いエステルを形成することができる。これらのアルコール類の例は２−アリロキシエタノール；
【化３】
2011127112.tif 000004
Ｓａｒｔｏｍｅｒ  Ｃｏｍｐａｎｙ，  Ｉｎｃ．のＳＲ４９５Ｂ（登録商標）；
Ｔｈｅ  Ｄｏｗ  Ｃｈｅｍｉｃａｌ  ＣｏｍｐａｎｙのＴＯＮＥ（登録商標）Ｍ−１０１（Ｒ＝Ｈ、ｎａｖｇ＝１）、ＴＯＮＥ（登録商標）Ｍ−１００（Ｒ＝Ｈ、ｎａｖｇ＝２）、ＴＯＮＥ（登録商標）Ｍ−２０１（Ｒ＝Ｍｅ、ｎａｖｇ＝１）；および
【化４】
2011127112.tif 000005
Ｓａｒｔｏｍｅｒ  Ｃｏｍｐａｎｙ，  Ｉｎｃ．のＣＤ５７２（登録商標）（Ｒ＝Ｈ、ｎ＝１０）およびＳＲ６０４（登録商標）（Ｒ＝Ｍｅ、ｎ＝４）からなる。    
【００１３】
実施形態において、硬化性ワックスは５０から６０℃までの融点を有する硬化性アクリレートワックスである。  
【００１４】
特定の実施形態において、硬化性ワックスはＢａｋｅｒ  Ｈｕｇｈｅｓ，  Ｉｎｃｏｒｐｏｒａｔｅｄから入手可能なＵｎｉｌｉｎ（登録商標）３５０アクリレートの硬化性アクリレートワックス（Ｃ２２、Ｃ２３、Ｃ２４の混合物、融点が５０から６０℃まで）、Ｃｌａｒｉａｎｔから入手可能なＰＰ−Ｕ３５０ａ−１（登録商標）の硬化性ポリプロピレンワックス、またはこれらの組み合わせである。Ｕｎｉｌｉｎ（登録商標）３５０硬化性アクリレートワックスの合成を米国特許第７，５５９，６３９号明細書に記載する。
【００１５】
硬化性ワックスはいかなる適量でも、例えば硬化性ソリッドインク組成物の総重量に対して１から２５％まで２から２０％までの重量、または２．５から１５％までの重量、存在することができる。    
【００１６】
本明細書において開示の放射線ＣＳＩ組成物は室温において固体のいかなる適した硬化性モノマー、オリゴマーまたはプレポリマーも含むことができる。適した材料の例は相転移インクキャリアとしての使用に適した放射線硬化性モノマー化合物、例えばアクリレートおよびメタクリレートモノマー化合物からなる。実施形態において、少なくとも一つのモノマー、オリゴマー、またはプレポリマーはアクリレートモノマー、メタクリレートモノマー、多官能アクリレートモノマー、多官能メタクリレートモノマー、またはこれらの混合物もしくはこれらの組み合わせである。
【００１７】
比較的に無極性のソリッドアクリレートおよびメタクリレートモノマー類の例は、ラウリルアクリレート、ラウリルメタクリレート、イソデシルアクリレート、イソデシルメタクリレート、オクタデシルアクリレート、ベヘニルアクリレート、シクロヘキサンジメタノールジアクリレート、並びにこれらの混合物およびこれらの組み合わせからなる。
【００１８】
無極性の液体アクリレートモノマーおよびメタクリレートモノマーの例は、イソボルニルアクリレート、イソロルニルメタクリレート、カプロラクトンアクリレート、２−フェノキシエチルアクリレート、イソオクチルアクリレート、イソオクチルメタクリレート、ブチルアクリレート並びにこれらの混合物およびこれらの組み合わせからなる。本明細書におけるさらなる放射線硬化性ソリッドインク組成物は、少なくとも一つのモノマー、オリゴマーまたはプレポリマーで、イソボルニルアクリレート、イソボルニルメタクリレート、カプロラクトンアクリレート、２−フェノキシエチルアクリレート、イソオクチルアクリレート、イソオクチルメタクリレート、ブチルアクリレート、またはこれらの混合物またはこれらの組み合わせからなる群から選択される無極性の液体アクリレートまたはメタクリレートモノマーを含む。
【００１９】
多官能アクリレートモノマーおよび多官能メタクリレートモノマーおよびオリゴマーは、相転移インクキャリアに反応の早い希釈剤および硬化像の架橋密度を増加することができる材料を含有することができ、その結果、硬化像の強度を高める。適した多官能アクリレートおよび多官能メタクリレートのモノマー類およびオリゴマー類は、ペンタエリスリトールテトラアクリレート、ペンタエリスリトールテトラメタクリレート、１，２−エチレングリコールジアクリレート、１，２−エチレングリコールジメタクリレート、１，６−ヘキサンジオールジアクリレート、１，６−ヘキサンジオールジメタクリレート、１，１２−ドデカノールジアクリレート、１，１２−ドデカノールジメタクリレート、トリス（２−ヒドロキシエチル）イソシアヌル酸トリアクリレート、プロポキシ化ネオペンチルグリコールジアクリレート（Ｓａｒｔｏｍｅｒ  Ｃｏ．  Ｉｎｃ．からＳＲ  ９００３（登録商標）として入手可能）、ヘキサンジオールジアクリレート、トリプロピレングリコールジアクリレート、ジプロピレングリコールジアクリレート、アミン修飾されたポリエーテルアクリレート（ＰＯ  ８３  Ｆ（登録商標）、ＬＲ  ８８６９（登録商標）および／またはＬＲ  ８８８９（登録商標）として入手可能（全てＢＡＳＦ  Ｃｏｒｐｏｒａｔｉｏｎから入社可能））、トリメチロールプロパントリアクリレート、グリコールプロポキシレートトリアクリレート、ジペンタエリスリトールヘキサアクリレート、エトキシ化ペンタエリスリトールテトラアクリレート（Ｓａｒｔｏｍｅｒ  Ｃｏ．  Ｉｎｃ．からＳＲ４９４（登録商標）として入手可能）、並びにこれらの混合物およびこれらの組み合わせからなる。    
【００２０】
モノマー、オリゴマー、プレポリマー、反応の早い希釈剤、またはこれらの組み合わせはいかなる適した量、例えばＣＳＩ組成の総重量に対して１から８０％まで、３０から７０％まで、または３５から６０％までの重量で存在することもできる。  
【００２１】
少なくとも一つのモノマー、オリゴマー、またはプレポリマーは二官能脂環式アクリレートモノマー、三官能モノマー、アクリレートエステルまたはこれらの混合物もしくはこれらの組み合わせである。モノマーはＣＤ−４０６（登録商標）、二官能の脂環式アクリレートモノマー（サイクロヘキサンジメタノールジアクリレート、融点７８℃）はＳａｒｔｏｍｅｒ  Ｃｏｍｐａｎｙ，  Ｉｎｃ．から入手可能、ＳＲ３６８（登録商標）、三官能モノマー（トリス（２−ヒドロキシエチル）イソシアヌレートトリアクリレート、融点５０から５５℃まで）はＳａｒｔｏｍｅｒ  Ｃｏｍｐａｎｙ，  Ｉｎｃ．から入手可能、ＣＤ５８７（登録商標）アクリレートエステル（融点５５℃）Ｓａｒｔｏｍｅｒ  Ｃｏｍｐａｎｙ，  Ｉｎｃ．またはこれらの混合物もしくはこれらの組み合わせであることができる。
【００２２】
硬化性ソリッドインク成分はさらに硬化性オリゴマーを含む。適した硬化性オリゴマー類はアクリル酸ポリエステル類、アクリル酸ポリエーテル類、アクリル酸エポキシ類、ウレタンアクリル酸およびペンタエリストールテトラアクリレートを含有する。適したアクリル酸オリゴマー類はアクリル酸ポリエステルオリゴマー類、例えばＣＮ２２５５（登録商標）、ＣＮ２２５６（登録商標）（Ｓａｒｔｏｍｅｒ  Ｃｏ．）、アクリル酸ウレタンオリゴマー類、アクリル酸エポキシオリゴマー類、例えばＣＮ２２０４（登録商標）、ＣＮ１１０（登録商標）、およびこれらの混合物とこれらの組み合わせを含有する。    
【００２３】
放射線硬化性ソリッドインク組成は少なくとも一つの４５から８０℃の融点を有するモノマー、オリゴマー、またはプレポリマーを含む。    
【００２４】
硬化性オリゴマーはいかなる適量、例えば硬化性ソリッドインク成分に対して０．１から１５％まで、０．５から１０％まで、または１から５％までの重量でも存在することができる。    
【００２５】
本明細書における非硬化性ワックスは室温において固体のいかなる適した非硬化性ワックス成分であることができる。非硬化性成分とは、成分がフリーラジカル重合で反応しないか、または放射線硬化性ではなく、放射線硬化が重要でないことを意味する。非硬化性ワックスは、一価のもしくは多価のアルコール類とエステル化された酸性ワックス、異なったエステル化の度合いを有する酸性ワックス、またはこれらの組み合わせからなる群の一部であることができる。    
【００２６】
一実施形態において、非硬化性ワックスはエステルワックスである。他の実施形態において、非硬化性ワックスはモンタンワックスの誘導体である。具体的な実施形態において、非硬化性ワックスはＣｌａｒｉａｎｔから入手可能なＬｉｃｏ  Ｗａｘ（登録商標）ＫＦＯ、エステルワックスであることができる。
【００２７】
成分は硬化性ワックスとエステルワックスの組み合わせであることができ、エステルワックスは１５を超えるから１００以下まで、または４０から９５までの酸性度（ｍｇ  ＫＯＨ／ｇ）であることができる。酸性度は当業者に周知の方法、例えばＡＳＴＭ標準テスト法ＡＳＴＭ  Ｄ  ９７４によって測定することができる。
【００２８】
実施形態において、放射線硬化性ソリッドインク成分は、４０から９５℃までの融点を有するエステルワックスを含む非硬化性ワックスを含有する。
【００２９】
非硬化性ワックスはいかなる適量、例えば硬化性ソリッドオーバーコート成分の総重量に対して１から５０％まで、５から４０％まで、または１０から３０％までの重量で存在することができる。非硬化性ワックスは硬化性ソリッドインク成分の総重量に対して２０から５０重量％までの量で存在することができる。
【００３０】
実施形態において、本明細書の放射線ＣＳＩ成分は、室温においていかなる液体成分を除いた（即ち含まない）ものである。他の実施形態において、本明細書の放射線ＣＳＩ成分は少なくとも一つのフリーラジカル重合によって硬化することができる硬化性ワックス；少なくとも一つのモノマー、オリゴマー、またはプレポリマー；少なくとも一つの非硬化性ワックス；最終成分は２０から２５℃までの室温で固体の少なくとも一つのフリーラジカルの光開始剤または光開始部位を含む。
【００３１】
実施形態において、放射線硬化ソリッドインク成分は、噴出温度および基板温度の間の中間温度において半固体の状態を形成し、放射線硬化ソリッドインク成分は基材上に固化する前の間、液体または半固体の状態にとどまる。実施形態において、本明細書の放射線硬化性ソリッドインク成分は溶融温度から冷却したとき固化が遅く、従って半固体状態を噴出温度から基盤温度の中間温度において形成し、従って印刷時の成分は制御されて伸びるかまたは圧力による融合をすることができる。実施形態において、結晶または固化の構成率は混合物において変化することができ、従って放射線硬化性ソリッドインク成分は基材上に固化する前の間、液体または半固体の状態にとどまる条件を提供し、それによって溶けて噴出できるソリッドインクを提供し、遅い結晶化速度、例えばインクが用紙上に半固体の状態でとどまり、従って硬化能力に有効に影響する。
【００３２】
定義に基づかずに考えると、本明細書において選択されるエステルワックスの含有物は放射線ＣＳＩ成分であること、インクを形成することができることは室温では共に困難で、優れた硬化性
【００３３】
分子量範囲が２００から５００ｇ／ｍｏｌまでの単官能、二官能、および多官能のアクリル化長鎖脂肪族、脂環式アクリル酸塩および／または反応作用を示すイソシアヌレートの誘導体類と少なくとも一つの分子量３００から５，０００ｇ／ｍｏｌまでの硬化性ワックスを含む成分の調和は、当初予想されていたものより、汚れ防止を改善し“サムツイスト（ｔｈｕｍｂ  ｔｗｉｓｔ）”試験法、文書の裏移りの裏移りを減少し、優れた硬化性をアミン共力剤の不在において達成することができることを見出した。          
【００３４】
本明細書において使用される放射線硬化は硬化性の全ての形式、開始剤の有無を含有する光と熱の源を含む放射線源に照らすことを対象とする。放射線硬化性の手段の例は、紫外線（ＵＶ）光を使用した硬化において、例えば２００から４００ｎｍまでの波長またはさらにまれには可視光線、望ましくは光開始剤および／または感光薬の存在下と、ｅ−ビーム放射を使用した硬化であって、実施形態においては光開始剤の欠乏と、熱硬化を使用した硬化において、高熱開始剤の有無（実施形態において噴出温度で主に不活性）と、これらの組み合わせとを含有する。
【００３５】
実施形態において、ＣＳＩ成分はインクの硬化成分の重合を開始する光開始剤を含み、硬化性モノマーおよび硬化性ワックスを含有する。開始剤は室温において固体、噴出温度において溶解であるべきである。実施形態において、開始剤は紫外線放射活性化した光開始剤である。    
【００３６】
実施形態において、開始剤は放射線開始剤である。適したラジカル光開始剤は、ケトン類、例えばベンジルケトン類、単量体のヒドロキシケトン類、重合体ヒドロキシケトン類、およびα‐アミノケトン類；アシルフォスフィンオキシド類、メタロセン類、ベンゾフェノン類およびベンゾフェノン誘導体類、例えば２，４，６−トリメチルベンゾフェノンおよび４−メチルベンゾフェノン；およびチオキサンテノン類、例えば２−イソプロピル−９Ｈ−チオキサンテン−９−オンを含む。特異的なケトンは１−［４−（２−ヒドロキシエトキシ）−フェニル］  −２−ヒドロキシ−２−メチル−１−プロパン−１−オンである。具体的な実施形態において、インクはα−アミノケトン、１−［４−（２−ヒドロキシエトキシ）−フェニル］  −２−ヒドロキシ−２−メチル−１−プロパン−１−オンおよび２−イソプロピル−９Ｈ−チオキサンテン−９−オンを含有する。    
【００３７】
具体的な実施形態において、光開始剤は２−イソプロピルチオキサンテンおよび２−イソプロピルチオキサンテン、２−メチル−１［４−（メチルチオ）フェニル］−２−モルフォリノプロパン−１−オン、またはこれらの混合物もしくはこれらの組み合わせの混合物を含む。    
【００３８】
具体的な実施形態において、ＣＳＩ組成物は三つの成分の共力剤のない光開始剤システムを含む。Ｕ．Ｓ．米国特許第６，８９６，９３７号明細書は、芳香族ケトン光開始剤およびα切断を行うことができる第二光開始剤光開始剤の重量に対して３から８％まで、光線感作物質の重量に対して０．５から１．５％までを含み、芳香族ケトン光開始剤の重量に対して０．５から１．５％まで、アミン共力剤の重量に対して２から１０％までを含む顔料、重合可能なモノマーおよび光開始剤システムを含む放射線硬化熱溶性インク組成物を開示する。米国特許第６，８９６，９３７号明細書はまた室温で固体でないインクの液体硬化性インク組成物および組成物と液体希釈剤を開示する。米国特許第７，３２２，６８８号明細書は陽イオン光開始剤システムによるインクによって重合するインクのインクジェット硬化性インクを開示する。
【００３９】
実施形態において、開始剤は陽イオンである。適した陽イオン光開始剤の例はアリールジアゾニウム塩類、ジアリールヨードニウム塩類、トリアリールスルホニウム塩類、ジアルキルフェニルシルスルホニウム塩類、トリアリールスルホキソニウム塩類、アリロキシジアリルスルフォニウム塩類を含有する。
【００４０】
開始剤はいかなる有効量、例えば硬化性ソリッドインク組成物の総重量に対して０．５から１５％までまたは１から１０％までの重量でも存在することができる。
【００４１】
いかなる所望のまたは効果的な顔料は染料、色素、これらの混合物を含有し、顔料はインク媒剤に溶解または分散していることがきることを条件としたインクを用いることができる。組成物は従来のインク顔料材、例えばＣｏｌｏｒ  Ｉｎｄｅｘ（Ｃ．Ｉ．）Ｓｏｌｖｅｎｔ  Ｄｙｅｓ、Ｄｉｓｐｅｒｓｅ  Ｄｙｅｓ、  ＡｃｉｄおよびＤｉｒｅｃｔ  Ｄｙｅｓ、Ｂａｓｉｃ  Ｄｙｅｓ、Ｓｕｌｐｈｕｒ  Ｄｙｅｓ、Ｖａｔ  Ｄｙｅｓ、および同等のものを使用することができる。
【００４２】
実施形態において、顔料は染料、色素、硬化性オレフィン顔料、またはこれらの混合物を含む。    
【００４３】
顔料はいかなる所望の色または色彩を得るための所望のまたは効果的な料であって、例えば硬化性ソリッドインク組成物の総重量に対して０．１から１５％までまたは０．２から８％までの重量において存在する。
【００４４】
インクは界面活性剤、光安定剤、入射ＵＶ放射物を吸収し、最終的に消散する熱エネルギーであるＵＶ吸収体、抗酸化物質、イメージアピアランスを改善し、黄ばみを隠す蛍光光沢剤、チキソトロピック剤、ディウェッティング（ｄｅｗｅｔｔｉｎｇ）剤、スリップ剤、発砲剤、消泡剤、フロー剤、ワックス、オイル、可塑剤、結合剤、導電化剤、防カビ剤、殺菌剤、有機および／または無機の充填剤粒子、例えば様々な光沢性を作り出すか低下させる薬剤といった平滑剤、乳白剤、帯電防止剤、分散剤を含有する任意な添加剤を含むことができる。組成物は安定剤、ラジカルラジカルスカンベンジャー、例えばＩｓｇａｓｔａｂ（登録商標）ＵＶ１０を含有することができる。組成物はまたオリゴマーおよび単量体成分の重合体を妨げるか、少なくとも遅らせ、保存中の組成物を安定させるため阻害剤、望ましくはヒドロキノンを含み、したがって組成物寿命を増加することができる。化合物は硬化速度にマイナスに影響することができるので、従って任意な添加物を使用した組成物の配合は注意しなければならない。
【００４５】
任意の添加物はいかなる適量、例えば硬化性ソリッドインク組成物の総重量に対して０．１から１５％までまたは０．５から１０％までの重量において存在することができる。    
【００４６】
本明細書に記載のインクを基材に塗ってイメージを形成することができる。方法は、第一温度において本明細書に記載の硬化性ソリッドインク組成物を提供すること；放射性硬化インクで、基材が第一温度以下の第二温度のとき、基材に象様を形作り、イメージ形成するため、例えば噴出することで塗ること；放射性硬化インクを放射線で照らすことでインクを硬化することを含む。硬化プロセス最中、硬化性モノマーおよび硬化性ワックス、任意に他の硬化性組成物、例えば任意の硬化性オリゴマーを重合して硬化性イメージを形成する。
【００４７】
具体的な実施形態において、組成物はインクジェットプリンティングよって塗った。本明細書に記載のインクは、望ましくは５０℃から１１０℃までまたは６０℃から１００℃までの温度で噴出することである。噴出温度はプリントヘッドにおいて早期重合を防ぐため、組成物の熱安定範囲内でなければならない。噴出のとき、インクは５ｍＰａ‐ｓから２５ｍＰａ‐ｓまでまたは１０ｍＰａ‐ｓから１２ｍＰａ‐ｓまでの粘度を有する。インクは従って理想的に圧電性のインクジェット器具の使用に適している。
【００４８】
インクを塗った基材はインクが高粘度、例えば１０２から１０７ｍＰａ‐ｓまでの粘度の温度においてであることができる。例えば、基材は８０℃またはそれ以下、または０℃から５０℃までの温度、基材を噴出温度より低い温度に保つことができる。具体的な実施形態において、基材温度は第一温度から少なくとも１０℃以下、または基材温度は１０から５０℃以下までの噴出温度である。    
【００４９】
インクが液体の温度におけるインクを噴出し、基材が高粘度を有するインクの温度を有することにより、相転移を提供することができる。この相転移は組成物が急速に基材内に浸ることを防ぐことができ、裏移りを防ぐかまたは少なくとも最少にする。さらに、インクの基材を放射線に照らし、硬化性単量体の重合を開始する一方、イメージのロバスト性を導く。    
【００５０】
ＣＳＩ組成物は直接的なプリンティングインクジェットプロセスに用いられることができ、溶解性インク粒子を記録媒体に像様パターン通り噴出し、記録媒体は最終記録媒体、例えば直接用紙への塗布であって、媒体は用紙に限らず、いかなる適した材料、例えば用紙、ボール紙、厚紙、布、透明紙、プラスチック、グラス、木材等であることができるが、最も特殊にはインクを用紙上にイメージを形成するため使用される。
【００５１】
インクは間接的（裏移り）プリンティングインクジェット器具として用いられることができ、溶解性インク粒子を記録媒体に像様パターン通り噴出し、記録媒体は中間転写部材であり、そして像様パターン通りのインクをその後中間の転写部材から最終記録媒体に転写した。    
【００５２】
インクは中間転写部材、例えば中間転写ドラムまたはベルトへの噴出に適している。イメージは、中間転写部材に対してインクジェットヘッドが４から１８回転する間（徐々な動作）、例えば一回回転するたび、媒体に対してプリントヘッドはわずかな移動があり、適した色のインクを噴出することで塗ることができる。この方法はプリントヘッドデザインを単純にし、わずかな移動によって粒子を優れた位置に合わせ（ｄｒｏｐｌｅｔ  ｒｅｇｉｓｔｒａｔｉｏｎ）ことを確かにする。染み込ませること、例えば転写および溶解、または部分的な溶解ステップは、染み込ませることで良質なイメージを迅速に回転転写部材上に構成することができるため、イメージ形成に望ましい。染み込ませることは従来インクジェットヘッドから例えばベルトまたはドラムインク、すなわち中間部材に噴出することからなる。この方法はイメージを転写部材上に迅速に構成し、その後転写し、そして受像支持体（ｉｍａｇｅ  ｒｅｃｅｉｖｉｎｇ  ｓｕｂｓｔｒａｔｅ）に溶解することを許す。
【００５３】
中間転写部材はいかなる適した形態をとることができるが、しかし望ましくはドラムまたはベルトである。部材表面は室温であることができるが、しかし実施形態において、広範囲な環境状態におけるインクの粘度の特徴を調節するため、その表面温度を狭い温度範囲に保つことが望ましい。この温度は第二温度またはそれ以下が望ましい。このような方法で、インクを転写部材の表面に受像支持体に転写するまで持続した。
【００５４】
中間転写部材および任意の中間部分硬化性の後、インクをその後受像支持体に転写した。媒体はいかなる適した材料、例えば用紙、ボール紙、厚紙、布、透明紙、プラスチック、グラス、木材等でもあることができるが、インクは最も具体的には用紙上にイメージを形成するために使用される。媒体上への転写後、媒体上のイメージは適した波長であって、主にインク開始剤が放射線を吸収し、インクの硬化反応を開始する波長を有する放射線に照らした。放射線に照らすことは長時間である必要はなく、０．０５から１０秒までまたは０．２から５秒までであることができる。この照らす時間はＵＶランプ下を通るインクの媒体スピードとしてしばしば示される。マイクロ波によって作動するドープ処理水銀球は、ＵＶ  Ｆｕｓｉｏｎから入手可能で、１０ｃｍ幅の楕円形の鏡組立部に設置した；複数のユニットを一組として設置することができる。従って、０．１ｍｓ−１のベルト速度は、イメージの一点を単一ユニットが通るため、１秒間必要とすることになる一方、ベルト速度４．０ｍｓ−１において、一組４電球の下を通るため、０．２秒間必要とすることになる。インクの重合可能な組成物を硬化する放射線は、様々な可能な技術によって提供されるが、ゼノンランプ、レーザー光、ＤまたはＨ電球、発光ダイオード等からなるが、しかし限定しない。硬化性抗原は所望または必要であればフィルターまたは焦点に合わせてもよい。インクの硬化性組成物が反応することによって、適した硬度の硬化性または架橋性のネットワークを形成する。硬化は硬化性組成物に対して少なくとも７５％が硬化したとき（重合および／または架橋）、インクが十分に硬度であるとして、その結果より比較的傷つきにくく、さらに媒体から透き通しの量を十分に制御するため、実質的に完全である。
【００５５】
間接的なプリンティングプロセスを使用するとき、中間転写部材はいかなる所望のまたは適した配置、例えばドラムまたはローラー、ベルトまたは繊維、平面または圧盤であって、具体的な実施形態において、中間転写部材は良好な開放特徴を有する。中間転写部材はいかなる所望のまたは適した方法、例えば中間転写部材内またはその付近に加熱器を設置することによって熱することができる。中間転写部材はさらに扇風機をその付近に設置するか、または冷却液体と熱交換することによって冷却してもよい。犠牲層の液体は中間転写部材に溶解インク粒子の噴出前、塗布するために、溶解インク粒子を中間転写部材上の犠牲層の液体内に噴出することである。中間転写部材から最終記録媒体への転写はいかなる所望のまたは適した方法、例えば最終記録媒体を通して、中間転写部材および表側部材の形成を挟みいかなる所望のまたは効果的な配置、例えばドラムまたはローラー、ベルトまたは繊維、平面または圧盤であることができる。
【００５６】
本開示はさらに本明細書に記載のインクからなるプリンターにおいて、プリンターカートリッジはここに記載のインクからなり、そしてプリンターカートリッジからなるプリンターである。
【００５７】
硬化性ソリッド組成物は表１に記載の量を組み合わせて調製した。インクは、表１の硬化性固体組成物中に、組み合わせの染色および硬化性固体組成物の成分の総重量に対して２％の青色オレフィン染色（２４３１６、Ｋｏｄａｋから入手可能）を加えて調整した。最適化の硬化性ソリッドインク組成物を表２に示すように調製し、インクは３群の総計１５０ｇから調製した。成分は以下の通りである：    
ＣＤ４０６（登録商品）はＳａｒｔｏｍｅｒ  Ｃｏｍｐａｎｙ，Ｉｎｃ．から入手可能な二官能脂環式アクリレートモノマー（シクロヘキサンジメタノールジアクリレート、融点７８℃）である；  
ＳＲ３６８（登録商標）はＳａｒｔｏｍｅｒ  Ｃｏｍｐａｎｙ，Ｉｎｃ．から入手可能な三官能モノマー（トリス（２−ヒドロキシエチル）イソシアヌレートトリアクリレート、融点５０から５５℃まで）である；  
ＣＤ５８７（登録商標）はＳａｒｔｏｍｅｒ  Ｃｏｍｐａｎｙ，Ｉｎｃ．から入手可能なアクリレートエステル（融点５５℃）である；  
Ｕｎｉｌｉｎ（登録商標）３５０アクリレートはＢａｋｅｒ  Ｐｅｔｒｏｌｉｔｅから入手可能な硬化性アクリレートワックス（Ｃ２２、Ｃ２３、Ｃ２４の混合物、融点５０から６０℃まで）である。Ｕｎｉｌｉｎ３５０は米国特許代７，５５９，６３９号明細書に記載通りの認められた使用するか、または合成することができる；    
ＣＮ２２５５（登録商標）はＳａｒｔｏｍｅｒ  Ｃｏｍｐａｎｙ，Ｉｎｃ．から入手可能な融点５３から５５℃までのポリエステルアクリレートオリゴマーである；  
ＣＮ２２５６（登録商標）はＳａｒｔｏｍｅｒ  Ｃｏｍｐａｎｙ，Ｉｎｃ．から入手可能な融点５６から５８℃までのポリエステルアクリレートオリゴマーである；
ＬｉｃｏＷａｘ（登録商標）ＫＦＯはＣｌａｒｉａｎｔから入手可能な融点を８９℃に落とす、エステルワックスである；
Ｄａｒｏｃｕｒ（登録商標）ＩＴＸはＣｉｂａ  Ｓｐｅｃｉａｌｔｙ  Ｃｈｅｍｉｃａｌｓから入手可能な融点６０から６７℃の第二種光開始剤２−イソプロピルチオキサントンおよび２−イソプロピルチオキサントンである；
Ｉｒｇａｃｕｒｅ（登録商標）９０７はＣｉｂａ  Ｓｐｅｃｉａｌｔｙ  Ｃｈｅｍｉｃａｌｓから入手可能な融点７０から７５度までの２−メチル−１〔４−（メチルチオール）フェニル〕−２−モルフォリノプロパン−１−オンを含むα−アミノ−ケトン光開始剤である
Ｉｒｇａｃｕｒｅ（登録商標）８１９はＣｉｂａ  Ｓｐｅｃｉａｌｔｙ  Ｃｈｅｍｉｃａｌｓから入手可能な融点１２７から１３３℃までのビス（２，４，６−トリメチルベンゾイル）−フェニルホスフィンオキシドを含むビスアシルホスフィン光開始剤である。  
Ｉｒｇａｃｕｒｅ（登録商標）１８４はＣｉｂａ  Ｓｐｅｃｉａｌｔｙ  Ｃｈｅｍｉｃａｌｓから入手可能な融点４５から４９℃までの１−ヒドロキシ−シクロヘキシル−フェニル−ケトンを含むα−ヒドロキシケトン光開始剤である。  
【００５８】
実施例１−９の前硬化および後硬化の硬度はＰＴＣ（登録商標）Ｄｕｒｏｍｅｔｅｒを使用して得られる。本実施例をＸｅｒｏｘ  Ｐｈａｓｅｒ（登録商標）シリーズのプリンターの従来のソリッドインク商品見本と比較して、６７の硬度であった。    
【００５９】
硬化速度は様々な硬度に対する紫外線光に照らすことによって測定した。Ｄ球を備えるＦｕｓｉｏｎ  ＵＶ  Ｓｙｓｔｅｍｓ，Ｉｎｃ．，Ｌｉｇｈｔｈａｍｍｅｒ（登録商標）は、実施例１−９のインク組成物を用いて照射し、硬度を定めた露出時間後に測定した。硬度に対する硬度速度（ｓ／ｆｔ）を座標で示したものをインク媒材の初期硬化速度を得るために使用した。    
【表１】
2011127112.tif 000006
【表２】
2011127112.tif 000007
【００６０】
実施形態において、硬化前の硬度が以前まで可能であった組成物に対して２から３倍まで増加する一方、硬化後は高い硬化速度および硬度を達成した硬化性ソリッドインク組成物を記載し、提供する。実施例９におけるインク組成物の粘度は９０℃（噴出温度）において８．８３センチポアズである。
【００６１】
放射線ＣＳＩ組成物は低濃度の結晶性ワックスを含有し、冷却による減少は噴出温度から５％以下の減少を見出し、従来のソリッドインクの減少と比較すると１０％以上である。縮小は融解されたオーバーコート６．７ｍＬを３５ｍＬの直径および７ｍｍの高さの銅金型に注入して測定した。インクは少なくとも１２時間冷却し続け、減少は固化したオーバーコートおよび金型の直径から測定し、ｙ−およびｘ−方向（高さ）の減少は同じという仮定を立てた。これによって広大な改善またはソリッドインクジェットプリンターにおいて使用される現在の保全周期の除外をも可能とすると考えられる。縮小が非結晶性および結晶性のワックスの成分と直線的に変化していると仮定すると、結晶性ワックスの量に対して１０％の減少は１から１．５％の縮小を減らすかまたは結晶性ワックスは２０％以下で存在し、縮小は１０％以上の代わりに４％以下である。
【００６２】
実施形態において、本明細書における放射線ＣＳＩ組成物は結晶性ワックスの低濃度を含み、結晶性のまたは半結晶性のワックスは放射線ＣＳＩ組成物の総重量に対して２０から５０％の重量である。
【００６３】
インクは前硬化の幅広い結晶性ピークを有していることを見出した。定義に基づかずに考えると、前硬化の幅広い結晶性ピークは共に用紙プリンティングに直接的、例えば基材を室温（２０から２５℃まで）から４５℃までに保ち、そして硬化性能に優れている。    
【００６４】
プリンティングパフォーマンスを評価するため、組成物の総重量に対して２重量％、青色オレフィン染色（２４３１６，Ｋｏｄａｋから入手可能）を実施例９の配合に加え（９０℃において粘度＝８．８３センチポアズ）、印刷したイメージが見えるようにした。このインクからなる染色はＰＩＪプリントヘッドを使用した改造したＰｈａｓｅｒ８４００の作り付けの備品である。顔料インクを９５℃において共に普通紙およびコート紙の印刷に使用した（４２００（登録商標）、Ｘｅｒｏｘ  Ｄｉｇｉｔａｌ  Ｃｏｌｏｒ  Ｘｐｒｅｓｓｉｏｎｓ＋（登録商標）およびＸｅｒｏｘ  Ｄｉｇｉｔａｌ  Ｃｏｌｏｒ  Ｅｌｉｔｅ  Ｇｌｏｓｓ（登録商標））。用紙を一定温度で保った：それぞれ３５℃、４０℃、および４５℃、そして得られたプリントをＦｕｓｉｏｎ  ＵＶ  Ｓｙｓｔｅｍｓ  Ｌｉｇｈｔｈａｍｍｅｒ（登録商標）にて上記通りに硬化した。
【００６５】
得られたプリントは高解像度のプリントと最小の透き通しであり、硬化後（２×３２フィート／分）、汚れも防止されていた。硬化後の引っかき傷防止は基材上のいくらかのコーティング浸透および用紙上の粒子定着による暖かい基材上にプリントしたときに高められる。
【００６６】
プリントイメージのロバスト性はさらにシステム最適化、例えばイメージに圧力をかけることで光沢を出すことができると考えられ、例えば長い光源露出時間および／または光源彩度の増加によって改善することができる。    
【００６７】
硬化性ソリッドインクを室温において高い硬度、早い硬化速度によって初めて配合したと考えられる。本明細書の硬化性ソリッドインク取り扱い、安全性、および固体、相変異インクと通常関連のあるプリントの質を保つが、しかしさらなる飛躍的進歩性能、例えば１００℃以下の温度における噴出力；溶解の固化による低い縮小、デザインの柔軟性による顧客の要求および市場のニーズに素早い順応性；種々の光沢；硬度調整；粘着調整；溶解／光沢の処理ステップは大半の出願において必要としない；従来のソリッドワックスを基にしたインクと比較して高い硬度；汚れない；そしてプリントのリサイクル性の特徴を提供することができる。